(57)【要約】  本発明は、オルガノゲル化剤として、特にレオロジー添加剤として使用することができる、ポリエーテルジアミン又はトリアミンに基づくジ又はトリアミドである脂肪酸アミドに関する。本発明はまた、レオロジー添加剤として上記脂肪酸アミドを使用する配合組成物、並びにコーティング、接着剤又はＰＶＣプラスチゾル組成物、特に透明又は非透明マスチック組成物におけるこの目的での上記脂肪酸アミドの使用に関する。上記レオロジー添加剤は、硬化ヒマシ油誘導体に基づく他の既知の脂肪酸アミド添加剤とは対照的に、使用前に特定の活性化工程を必要としないという利点を有する。【特許請求の範囲】
【請求項１】
ジアミド若しくはトリアミド又はそれらの混合物である多官能性脂肪酸アミドであって、該多官能性脂肪酸アミドが、
Ａ）次式（Ｉ）：
Ｒ［（−Ｘ−Ｒ１−ＮＨＣＯ−Ｒ２）ｎ−ｎ１］［（−Ｘ−Ｒ１−ＮＨＣＯ−Ｒ２′）ｎ１］（Ｉ）
（式中、
ｎは、２又は３、好ましくは３であり、
ｎ１は、０又は１に等しく、
Ｒ−（Ｘ−Ｒ１−）ｎは、第一級ジアミン又はトリアミンである第一級ポリアミンＲ−（−Ｘ−Ｒ１−ＮＨ２）ｎの価数ｎの残基であり、
各第一級アミン基−ＮＨ２は、アルコキシル化ポリエステル及びポリエーテル、好ましくはポリエーテル、より好ましくはポリオキシプロピレン又はオキシプロピレン単位が優勢なオキシプロピレン／オキシエチレンコポリマーから選択される二価のオリゴマー鎖セグメントＲ１が有する末端基であり、
Ｒは、ポリオールＲ（ＯＨ）ｎから、又はポリアミンＲ（ＮＨ２）ｎ若しくはＲ（ＮＨ−Ｒ３）ｎから、好ましくはポリオールＲ（ＯＨ）ｎから生じた、価数ｎのＣ３−Ｃ１０アルキレン残基であり、
Ｘは、Ｏ又はＮ、好ましくはＯであり、
Ｒ２は、特に飽和直鎖の、Ｃ１２−Ｃ５２、好ましくはＣ１６−Ｃ３６、より好ましくはＣ１６−Ｃ２４の脂肪酸Ｒ２ＣＯ２Ｈの脂肪残基であり、
Ｒ２′は、Ｃ２−Ｃ１０、好ましくはＣ３−Ｃ８のモノカルボン酸残基であり、
少なくとも１つのＲ２残基、好ましくは少なくとも２つの、より好ましくはすべてのＲ２残基は、非末端ヒドロキシル基を有するヒドロキシル化脂肪酸Ｒ２ＣＯ２Ｈの残基であり、前記Ｒ２残基は同一又は異なることが可能であり、
Ｒ３は、Ｃ１−Ｃ２アルキル置換基である）、
又は
Ｂ）前記アミドがジアミドである場合、以下の式（ＩＩ）：
Ｒ２ＣＯＮＨ−Ｒ′−Ｏ−［ＣＨ２−ＣＨ（Ｒ４）−Ｏ］ｘ−ＣＨ２−ＣＨ（Ｒ４）−ＮＨＣＯＲ′２（ＩＩ）
（式中、
Ｒ′は、ＯＨを含まないモノプロピレングリコール残基：−ＣＨ（ＣＨ３）−ＣＨ２−であり、
Ｒ２及びＲ′２は、上記の式（Ｉ）で定義され、
Ｒ４は、Ｈ又はメチルであり、繰り返しオキシアルキレン単位−ＣＨ２−ＣＨ（Ｒ４）−Ｏ−が、Ｒ４がＨの場合はエトキシであり、Ｒ４がメチルの場合はプロポキシであるか、又は、Ｒ４は、エトキシ／プロポキシ混合物に対応し、好ましくはＲ４は、前記オキシアルキレン単位がプロポキシであるメチルであり、
前記アミドの融解温度を意味する融点は、１０℃／分で２回のパスの後にＤＳＣによって測定して、１０〜１１０℃、好ましくは２５〜１００℃の範囲である）、
によって表されることを特徴とする多官能性脂肪酸アミド。
【請求項２】
ポリスチレン等価物としてＴＨＦ中でＧＰＣにより測定される、Ａ）による前記脂肪酸アミドの数平均分子量Ｍｎが、
ｎ＝２のとき８００〜４０００、好ましくは１０００〜３８００、
ｎ＝３のとき１０００〜６０００、好ましくは２０００〜５５００
で変化することを特徴とする、請求項１に記載の脂肪酸アミド。
【請求項３】
Ａ）式（Ｉ）による前記オリゴマー鎖セグメントＲ１が、ポリエーテル鎖セグメントであることを特徴とする、請求項１又は２に記載の脂肪酸アミド。
【請求項４】
前記オリゴマー鎖セグメントＲ１が、ポリオキシプロピレン鎖セグメントであることを特徴とする、請求項１〜３のいずれか一項に記載の脂肪酸アミド。
【請求項５】
前記オリゴマー鎖セグメントＲ１が、４００〜２０００、好ましくは５００〜１５００の範囲の数平均分子量Ｍｎを有することを特徴とする、請求項１〜４のいずれか一項に記載の脂肪酸アミド。
【請求項６】
前記ヒドロキシル化脂肪酸Ｒ２ＣＯ２Ｈが、１２−ヒドロキシステアリン酸（１２−ＨＳＡ）、９−又は１０−ヒドロキシステアリン酸（９−ＨＳＡ又は１０−ＨＳＡ）、好ましくは９−及び１０−ヒドロキシステアリン酸の混合物、１４−ヒドロキシエイコサン酸（１４−ＨＥＡ）から選択されることを特徴とする、請求項１〜５のいずれか一項に記載の脂肪酸アミド。
【請求項７】
前記ヒドロキシル化脂肪酸が、１２−ヒドロキシステアリン酸であることを特徴とする、請求項１〜６のいずれか一項に記載の脂肪酸アミド。
【請求項８】
前記モノカルボン酸Ｒ２′ＣＯ２Ｈが、酢酸、プロピオン酸、酪酸、ペンタン酸（吉草酸）、ヘキサン酸（カプロン酸）、ヘプタン酸、オクタン酸から選択されることを特徴とする、請求項１〜７のいずれか一項に記載の脂肪酸アミド。
【請求項９】
前記アミドが、Ａ）若しくはＢ）によるジアミド、又はＡ）によるトリアミドであり、すべてのＲ２残基がヒドロキシル化脂肪酸Ｒ２ＣＯ２Ｈから生じることを特徴とする、請求項１〜８のいずれか一項に記載の脂肪酸アミド。
【請求項１０】
前記アミドが、Ａ）又はＢ）によるジアミドであり、１つのＲ２残基がヒドロキシル化脂肪酸Ｒ２ＣＯ２Ｈから生じることを特徴とする、請求項１〜８のいずれか一項に記載の脂肪酸アミド。
【請求項１１】
前記アミドが、Ａ）によるトリアミドであり、２つのＲ２残基がヒドロキシル化脂肪酸Ｒ２ＣＯ２Ｈから生じ、１つのＲ２残基が非ヒドロキシル化脂肪酸から生じることを特徴とする、請求項１〜８のいずれか一項に記載の脂肪酸アミド。
【請求項１２】
式（Ｉ）によるＡ）によって表されるジアミドであることを特徴とする、請求項１〜８のいずれか一項に記載の脂肪酸アミド。
【請求項１３】
式（ＩＩ）によるＢ）によって表されるジアミドであることを特徴とする、請求項１及び６〜８のいずれか一項に記載の脂肪酸アミド。
【請求項１４】
有機結合剤の配合組成物であって、
ａ）少なくとも１つの有機結合剤と、
ｂ）特にレオロジー添加剤としての、請求項１〜１３のいずれか一項に従って定義される少なくとも１つの脂肪酸アミドと
を含むことを特徴とする、配合組成物。
【請求項１５】
前記結合剤ａ）が、ブロック化シラン基で終端するポリシロキサン樹脂、ブロック化シラン基で終端するポリエーテル樹脂、ブロック化シラン基で終端するポリスルフィド樹脂、イソシアネート基で終端するポリウレタンプレポリマー樹脂、プラスチゾル用ＰＶＣ樹脂、エポキシ基を有するエポキシ樹脂から選択されることを特徴とする、請求項１４に記載の組成物。
【請求項１６】
ａ）及びｂ）に加えて、前記結合剤に応じて、以下に定義される可塑剤又は反応性希釈剤：
ｃ）ポリシロキサン樹脂、ポリウレタンプレポリマー樹脂及びプラスチゾル用ＰＶＣ樹脂のための可塑剤、又は
ｄ）エポキシ樹脂のためのエポキシ化モノマーからの反応性希釈剤、
及び任意選択的に、
ｅ）２成分系の場合、エポキシ樹脂又はポリウレタン樹脂のための硬化剤
を含むことを特徴とする、請求項１４又は１５に記載の組成物。
【請求項１７】
前記脂肪酸アミドが、チキソトロープ剤であるレオロジー添加剤として使用されることを特徴とする、請求項１〜１６のいずれか一項に記載の組成物。
【請求項１８】
前記有機結合剤ａ）が、ポリシロキサン樹脂、ポリウレタンプレポリマー樹脂又はプラスチゾル用ＰＶＣ樹脂であり、前記可塑剤が、フタレート、アジペート、トリメリテート、セバケート、ベンゾエート、シトレート、ホスフェート、エポキシド、ポリエステル、アルキルスルホン酸エステル及びフタレートの非フタレート代替物から選択されることを特徴とする、請求項１６又は１７に記載の組成物。
【請求項１９】
透明又は不透明のマスチック配合組成物であることを特徴とする、請求項１８に記載の組成物。
【請求項２０】
前記アミドがレオロジー添加剤として使用されることを特徴とする請求項１〜１３のいずれか一項に定義される少なくとも１つの脂肪酸アミドの使用。
【請求項２１】
前記レオロジー添加剤が、チキソトロープ剤であることを特徴とする、請求項２０に記載の使用。
【請求項２２】
コーティング、接着剤、ＰＶＣプラスチゾル又はマスチック組成物、好ましくはＰＶＣプラスチゾル組成物及びマスチック組成物における使用に関することを特徴とする、請求項２１に記載の使用。
【請求項２３】
ＰＶＣプラスチゾル組成物における使用に関することを特徴とする、請求項２２に記載の使用。
【請求項２４】
ブロック化シラン基で終端するポリシロキサン樹脂、ブロック化シラン基で終端するポリエーテル樹脂、ブロック化シラン基で終端するポリスルフィド樹脂、又はイソシアネート基で終端するポリウレタンプレポリマー樹脂、特にアルコキシ基でブロックされたシラン、又はイソシアネート基で終端するポリウレタンプレポリマー樹脂に基づく湿気により架橋可能なマスチック組成物における使用に関することを特徴とする、請求項２２に記載の使用。
【請求項２５】
湿気によって架橋可能なマスチック組成物における使用に関し、当該マスチックが透明であるか、又は透明ではないことを特徴とする、請求項２４に記載の使用。
【請求項２６】
レオロジー添加剤として、特にチキソトロープ剤としての、請求項１〜１３のいずれか一項に定義される少なくとも１つの脂肪酸アミドの使用から生じることを特徴とする、コーティング、特にＰＶＣプラスチゾル、接着シール又はマスチックシール。
【発明の詳細な説明】
【技術分野】
【０００１】
本発明は、オルガノゲル化剤として、特にレオロジー添加剤として、より詳細にはコーティング組成物において使用するのに適した特定の多官能性アミド（ジ及びトリアミド）に関する。
【背景技術】
【０００２】
ＥＰ１５１４９１２は、ポリエーテルアミンに基づく非ヒドロキシル化脂肪酸の分岐トリアミドを記載し、これは、相変化インク（「ホットメルトインク」として知られる）において相変化ベクトル剤として使用され、周囲温度での固体状態からインクジェットプリンタ内の高温での液体状態にインクを通過させる機能を有し、液体インク液滴がこの温度で噴出された後、急速に固化することを可能にする。ＥＰ１５１４９１２は、これらのポリアミドのオルガノゲル化剤又はチキソトロープ剤としての使用を少なくとも示唆しておらず、使用した脂肪酸によって非末端ヒドロキシを有するポリアミドを少なくとも示唆していない。
【０００３】
脂肪族ジアミン（ポリエーテルセグメントなし）とヒドロキシル化脂肪酸とに基づく脂肪ジアミドは、オルガノゲル化剤として、特にチキソトロープ剤として知られている。
【０００４】
ＷＯ２０１４／０５３７７４は、特にコーティング、成形、マスチック剤、漏洩防止剤又は化粧品組成物における、オルガノゲル化剤として、又はレオロジー添加剤としても知られているヒドロキシル化脂肪酸ジアミドを記載している。
【０００５】
ＷＯ２０１５／０１１３７５は、特定のモル比の脂環式ジアミンと脂肪族ジアミンとの両方を構造に含む脂肪酸ジアミンと、これらの生成物の、特にコーティング、成形、マスチック剤、漏洩防止剤又は化粧品組成物におけるオルガノゲル化剤又はレオロジー添加剤としての使用とを記載している。
【０００６】
ＦＲ２９９３８８５は、特定のヒドロキシル化カルボン酸を構造に含む脂肪酸ジアミドと、コーティング、成形、マスチック剤、漏洩防止剤組成物におけるオルガノゲル化剤としてのこの生成物の使用とを記載している。
【０００７】
このタイプのジアミドは、粉末状態で微粉化する必要があり、その後、必要なレオロジー性能品質を得るには、事前に「活性化」する必要がある。活性化工程では、生成物によっては、高速せん断及び場合によって１００℃までの範囲の加熱が必要である。さらに、温度条件及び系の極性に応じて、最小限の時間が必要である。さらに、これらの添加剤は、反応性配合物のためのいくつかの結合剤又は活性化に使用されるいくつかの希釈剤若しくは可塑剤とあまり適合しない場合がある。その結果、この活性化段階は、この分野で添加剤として使用されるポリアミド粉末及び硬化ヒマシ油誘導体にとって特に不利となる。
【先行技術文献】
【特許文献】
【０００８】
【特許文献１】欧州特許第１５１４９１２号明細書
【特許文献２】国際公開第２０１４／０５３７７４号
【特許文献３】国際公開第２０１５／０１１３７５号
【特許文献４】仏国特許出願公開第２９９３８８５号明細書
【発明の概要】
【発明が解決しようとする課題】
【０００９】
したがって、シラン末端ポリエーテル、シラン末端ポリウレタン、イソシアネートで終端するポリウレタン、シリコーン、ポリスルフィド、エポキシなどの反応性配合物で使用される反応性結合剤及び可塑剤／希釈剤との適合性の範囲がさらに広く、より単純かつ容易な成形及び使用（事前の予備活性化の必要なしに、最終用途の反応性配合物の可塑剤又は結合剤に容易に溶解するフレーク形態に成形）を可能にし、特に、最終的には、表面欠陥のない透明なコーティング、マスチックシールまたはシーリング剤シールにより、最終製品の表面及び美的外観を改善させる新規の脂肪ポリアミドが必要であり、これは、これらの対象となるポリアミドの特定の構造及び特定の組成に関連する。
【課題を解決するための手段】
【００１０】
本発明は、少なくとも１つのポリエーテルセグメントを構造中に含む第一級ポリアミン（ジ及びトリアミン）に基づく、特にポリオキシプロピレンに基づく、及び少なくとも１つのヒドロキシル化脂肪酸を含む脂肪酸に基づく、新規の脂肪ポリアミド（多官能性脂肪酸アミド、特にジ及びトリアミド）を用いて、上記の新しい要件を満たすことを可能にする。
【００１１】
本発明の第１の主題は、ポリエーテルポリアミン（ジアミン又はトリアミン）及び少なくとも１つの飽和直鎖脂肪酸に基づく、脂肪ジアミド若しくはトリアミド又はそれらの混合物である多官能性脂肪酸アミドに関し、前記飽和直鎖脂肪酸の少なくとも１つは、任意に別のより短いＣ２−Ｃ１０酸の存在下で、非末端ヒドロキシル基を有する。
【００１２】
本発明の第２の主題は、特にレオロジー添加剤としての有機結合剤の配合組成物に関し、該組成物は、少なくとも１つの有機結合剤と、本発明に従って定義される少なくとも１つの脂肪酸アミドとを含む。
【００１３】
本発明はまた、レオロジー添加剤としての、本発明に従って定義される少なくとも１つの脂肪酸アミドの使用を包含する。
【００１４】
最後に、本発明は、レオロジー添加剤、特にチキソトロープ剤としての、本発明に従って定義される少なくとも１つの脂肪酸アミドの使用から得られる最終生成物も包含する。
【００１５】
したがって、本発明の第１の主題は、ジアミド若しくはトリアミド又はそれらの混合物である多官能性脂肪酸アミドであって、上記脂肪酸アミドは、
Ａ）次式（Ｉ）：
Ｒ［（−Ｘ−Ｒ１−ＮＨＣＯ−Ｒ２）ｎ−ｎ１］［（−Ｘ−Ｒ１−ＮＨＣＯ−Ｒ２′）ｎ１］（Ｉ）
（式中、
−ｎは、２又は３、好ましくは３であり、
−ｎ１は、０又は１に等しく、Ｒ−（Ｘ−Ｒ１−）ｎは、第一級ジアミン又はトリアミンである第一級ポリアミンＲ（−Ｘ−Ｒ１−ＮＨ２）ｎの価数ｎの残基であり、各第一級アミン基−ＮＨ２は、ポリエーテル及びアルコキシル化されたポリエステル（アルコキシル化ポリエステル）、好ましくはポリエーテル、より好ましくはポリオキシプロピレン又はオキシプロピレン単位が優勢なオキシプロピレン／オキシエチレンコポリマーから選択される二価のオリゴマー鎖セグメントＲ１が有する末端基であり、
−Ｒは、ポリオールＲ（ＯＨ）ｎから、又はポリアミンＲ（ＮＨ２）ｎ若しくはＲ（ＮＨ−Ｒ３）ｎから、好ましくはポリオールＲ（ＯＨ）ｎから生じた、価数ｎのＣ３−Ｃ１０アルキレン残基であり、
−Ｘは、Ｏ又はＮ、好ましくはＯであり、
−Ｒ２は、特に飽和直鎖の、Ｃ１２−Ｃ５２、好ましくはＣ１６−Ｃ３６、より好ましくはＣ１６−Ｃ２４の脂肪酸Ｒ２ＣＯ２Ｈの脂肪残基であり、
−Ｒ２′は、Ｃ２−Ｃ１０、好ましくはＣ３−Ｃ８のモノカルボン酸残基であり、少なくとも１つのＲ２残基、好ましくは少なくとも２つの、より好ましくはすべてのＲ２残基は、非末端ヒドロキシル基を有するヒドロキシル化脂肪酸Ｒ２ＣＯ２Ｈの残基であり、上記Ｒ２残基は同一又は異なることが可能であり、
−Ｒ３は、Ｃ１−Ｃ２アルキル置換基である）、
又は
Ｂ）上記アミドがジアミドである場合、以下の式（ＩＩ）：
Ｒ２ＣＯＮＨ−Ｒ′−Ｏ−［ＣＨ２−ＣＨ（Ｒ４）−Ｏ］ｘ−ＣＨ２−ＣＨ（Ｒ４）−ＮＨＣＯＲ′２（ＩＩ）
（式中、
Ｒ′は、ＯＨを含まないモノプロピレングリコール残基：−ＣＨ（ＣＨ３）−ＣＨ２−であり、
Ｒ２及びＲ′２は、上記の式（Ｉ）で定義され、
Ｒ４は、Ｈ又はメチルであり、繰り返しオキシアルキレン単位−ＣＨ２−ＣＨ（Ｒ４）−Ｏ−が、Ｒ４がＨの場合はエトキシであり、Ｒ４がメチルの場合はプロポキシであるか、又は、Ｒ４は、エトキシ／プロポキシ混合物に対応し、好ましくはＲ４は、上記オキシアルキレン単位がプロポキシであるメチルであり、上記アミドの融解温度を意味する融点は、１０℃／分で２回のパスの後にＤＳＣによって測定して、１０〜１１０℃、好ましくは２５〜１００℃の範囲である）、
によって表される多官能性脂肪酸アミドである。
【００１６】
「融点」という用語は、１０℃／分の加熱速度でＤＳＣによって測定された融解温度に対応する。この温度は、指定された加熱速度でＤＳＣによって記録された融解ピークに対応する温度である。
【００１７】
残基Ｒに関して、上記Ｃ３−Ｃ１０アルキレンは、炭素−炭素結合に加えて、ポリオール残基の場合にはエーテル架橋−Ｏ−、又はポリアミン残基の場合には−ＮＨ−架橋を含み得る。
【００１８】
Ｘ＝Ｎの場合、Ｒ残基を含むポリアミンの上記の式から明らかなように、これは、Ｎが−ＮＨ−及び−Ｎ（Ｒ３）−を表すことを意味する。
【００１９】
Ｒ２ＣＯ２Ｈの意味に関して、これは、非末端ヒドロキシを有する直鎖ヒドロキシル化脂肪酸に関連する。これらの直鎖脂肪酸は、直鎖Ｃ１２−Ｃ５２、好ましくはＣ１６−Ｃ３６、より優先的にはＣ１６−Ｃ２４脂肪鎖を含み、特にＣ−Ｃ結合のみからなるため、この直鎖内にエステル基を含まない。したがって、この定義は、Ｒ２ＣＯ２Ｈの定義から、ヒドロキシル化脂肪酸の自己重縮合に由来するポリエステル又はオリゴエステルを除外する。
【００２０】
上記で定義された第一級ジアミン又はトリアミンである式Ｒ（−Ｘ−Ｒ１−ＮＨ２）ｎに対応する第一級ポリアミンの適切な例として以下が挙げられる。
【００２１】
例えば、アミン（ｎ＝２）又はトリアミン（ｎ＝３）として、ポリエーテルセグメント若しくはアルコキシル化ポリエステル（ポリエステル−ポリエーテル）セグメントによって担持される２つの第一級アミン官能基を有する第一級ジアミン、又は３つのポリエーテル若しくはアルコキシル化ポリエステル（ポリエステル−ポリエーテル）セグメントによって担持される３つの第一級アミン官能基を有するトリアミンが挙げられ、ジアミン、又はトリアミンの場合は３つのポリエーテル若しくはアルコキシル化ポリエステルセグメントの組み合わせの、上記ポリエーテル若しくはアルコキシル化ポリエーテルセグメントは、５００〜３０００の範囲の数平均分子量Ｍｎを有する。特に、これらは、第一級ジアミン及びトリアミンポリエーテル、より具体的には、Ｈｕｎｔｓｍａｎ社により販売されているＪｅｆｆａｍｉｎｅ（Ｒ）ジアミン及びトリアミンなどの第一級ジアミン及びトリアミンポリオキシプロピレンであり、より詳細な適切な例としては、Ｊｅｆｆａｍｉｎｅ（Ｒ）Ｄ−２０００（オキシプロピレン単位数が３３の、２つの第一級アミン基を有するポリオキシプロピレンセグメントを有する第一級ジアミン）、又はＪｅｆｆａｍｉｎｅ（Ｒ）Ｔ−３０００（オキシプロピレン単位の総数が５０の、３つのポリオキシプロピレンセグメントを有する第一級トリアミン）が挙げられる。他のアミン、例えばＪｅｆｆａｍｉｎｅ（Ｒ）Ｄ−４００、Ｊｅｆｆａｍｉｎｅ（Ｒ）Ｄ−２０１０、Ｊｅｆｆａｍｉｎｅ（Ｒ）Ｔ−４０３、Ｊｅｆｆａｍｉｎｅ（Ｒ）Ｔ−５０００なども使用することができる。
【００２２】
原則として、本発明によるジアミド及びトリアミドを調製するのに適した上記ポリエーテルジアミン又はポリエーテルトリアミンは、ＵＳ４７６６２４５又はＧＢ２１７５９１０に記載されているように、触媒の存在下での末端ＯＨ官能基の還元的アミノ化により、対応するポリエーテルポリオール（それぞれジオール又はトリオール）前駆体から得ることができる。
【００２３】
ポリエーテルジアミン又はトリアミンのそれぞれのポリエーテルポリオール（ジオール又はトリオール）前駆体については、対応するアルキレンオキシド（ポリオキシエチレンジオール／トリオールの場合はエチレンオキシド、ポリオキシプロピレンジオール／トリオールの場合はプロピレンオキシド）又は上記アルキレンオキシドの混合物を、第一級ＯＨ基を有するポリオールアルコキシド開始剤（それぞれ（第一級ＯＨ基を有する）ジオール若しくはトリオール）又はポリアミン開始剤（それぞれ（上記ポリエーテル：ジオール若しくはトリオールの官能性による）ジアミン及びトリアミン）の存在下で、塩基性媒体中でアニオン重合することによって得られる。ジオール開始剤の例としては、エチレングリコール、ジエチレングリコール、１，３−プロピレングリコール、１，４−ブチレングリコールが挙げられる。トリオール開始剤の例としては、トリメチロールプロパンが挙げられる。
【００２４】
二価の開始剤（２つの第一級アルコキシド官能基又は２つのアミン官能基）の場合、鎖の中央に（エーテル結合−Ｏ−又は−ＮＨ−結合を介して）開始剤が組み込まれた対称構造となり、使用される開始剤の各アルコキシド又はアミン官能基に対してポリエーテル鎖の開始点を有する。
【００２５】
三価の開始剤（第一級アルコキシドトリオール又はトリアミン）の場合、各アルコキシド又はアミンは、ポリエーテル鎖の開始点であり、その結果、上記開始剤の分子が３つのポリエーテル鎖を有し、その残基は、本発明によるアミドについて上記で定義された式におけるＲに対応する。
【００２６】
ポリエーテルジアミンの特定の場合では、ポリエーテルジオール前駆体は、開始剤の第二級炭素上にＯＨを有する一価の第一級アルコキシド開始剤（第二級ＯＨはアルキレンオキシドを開環するように反応しない）に由来するアルキレンオキシド又は対応するアルキレンオキシドの混合物（例えば、それぞれ、ポリオキシエチレンジオール、ポリオキシプロピレンジオール及び（オキシエチレン−オキシプロピレン）ジオールコポリマーの場合、エチレンオキシド又はプロピレンオキシド又はエチレンオキシドとプロピレンオキシドとの混合物）のアニオン重合によっても得られる。このような場合、単一のポリエーテル鎖は第一級アルコキシドから形成され、開始剤の他の（第二級）ＯＨ部分は遊離して変化しないため、形成されたポリエーテルは、ジオール（上記に記載したように末端ＯＨのＮＨ２への変換によるポリエーテルジアミン前駆体）である。一価のジオール開始剤（１つの単一の第一級ＯＨ）の例は、以下：
ＨＯ−ＣＨ（ＣＨ３）−ＣＨ２Ｏ−
のような第一級アルコキシド形態のモノプロピレングリコールである。
【００２７】
ポリオキシプロピレンに基づくポリエーテルジアミンのより特定の場合では、モノプロピレングリコールは一価の開始剤として作用し、プロピレンオキシドの重合（電子が最も少ない炭素原子（−ＣＨ２−）上でアニオン性アルコキシド開始剤の攻撃によるプロピレンオキシドの開環開始とそれに続く鎖成長）中に第二級ヒドロキシルは影響を受けず、２つの第二級ＯＨを有する、次式：
ＨＯ−ＣＨ（ＣＨ３）−ＣＨ２−Ｏ−（ＣＨ２−ＣＨ（ＣＨ３）−Ｏ）ｘ−ＣＨ２−ＣＨ（ＣＨ３）−ＯＨ
のポリオキシプロピレンジオールが生成される。
【００２８】
（ＵＳ４７６６２４５又はＧＢ２１７５９１０に記載のＮＨ３圧力下での触媒還元的アミノ化による）末端第二級ヒドロキシルの変換後、次式：
Ｈ２Ｎ−ＣＨ（ＣＨ３）−ＣＨ２Ｏ−（ＣＨ２−ＣＨ（ＣＨ３）−Ｏ）ｘ−ＣＨ２−ＣＨ（ＣＨ３）−ＮＨ２
のポリオキシプロピレンジアミンが得られる。
【００２９】
そのようなポリオキシプロピレンジアミンの例としては、Ｈｕｎｔｓｍａｎ社により販売されているＪｅｆｆａｍｉｎｅ（Ｒ）Ｄ２０００が挙げられる。
【００３０】
本発明により定義されるヒドロキシル化飽和直鎖脂肪酸Ｒ２ＣＯ２Ｈ（Ｒ２は非末端ＯＨを有する）として、１２−ヒドロキシステアリン酸（１２−ＨＳＡ）、９−ヒドロキシステアリン酸（９−ＨＳＡ）、１０−ヒドロキシステアリン酸（１０−ＨＳＡ）又は１４−ヒドロキシエイコサン酸（１４−ＨＥＡ）から選択されるヒドロキシ脂肪酸を使用することができる。
【００３１】
より短いＣ２−Ｃ１０酸Ｒ２′ＣＯ２Ｈとして、酢酸、プロパン酸、酪酸、ペンタン酸（吉草酸）、ヘキサン酸（カプロン酸）、ヘプタン酸、オクタン酸、ノナン酸又はデカン酸を使用することができる。好ましくは、これらの任意の酸は、Ｃ２−Ｃ８酸である。
【００３２】
本発明による脂肪酸アミドは、ポリスチレン等価物（ポリスチレン標準によって較正）としてＴＨＦ中でＧＰＣにより測定される、式（Ｉ）によるＡ）によって表される脂肪酸アミドの数平均分子量Ｍｎが、
−ｎ＝２（ジアミド）のとき８００〜４０００、好ましくは１０００〜３８００、
−ｎ＝３（トリアミド）のとき１０００〜６０００、好ましくは２０００〜５５００
で変化することが好ましい。
【００３３】
式（ＩＩ）によるＢ）によって表されるジアミドは、好ましくは、ポリスチレン等価物（ポリスチレン標準によって較正）としてＴＨＦ中でＧＰＣにより測定される数平均分子量Ｍｎの範囲が、Ａ）によって表されるジアミドの数平均分子量Ｍｎの範囲（８００〜４０００、好ましくは１０００〜３８００）と同じであることが好ましい。
【００３４】
上記脂肪酸アミドの特定の選択肢によれば、それは、式（ＩＩ）によるＢ）によって表されるジアミドである。
【００３５】
好ましい選択肢によれば、上記オリゴマー鎖セグメントＲ１（選択肢Ａ）の式（Ｉ）による）は、ポリエーテル鎖セグメントである。
【００３６】
より特に好ましい選択肢によれば、上記オリゴマー鎖セグメントＲ１は、ポリオキシプロピレン鎖セグメントである。
【００３７】
上記オリゴマー鎖セグメントＲ１は、４００〜２０００、好ましくは５００〜１５００の範囲の数平均分子量Ｍｎを有することができる。
【００３８】
好ましい選択肢によれば、上記ヒドロキシル化脂肪酸Ｒ２ＣＯ２Ｈは、１２−ヒドロキシステアリン酸（１２−ＨＳＡ）、９−又は１０−ヒドロキシステアリン酸（９−ＨＳＡ又は１０−ＨＳＡ）、好ましくは９−及び１０−ヒドロキシステアリン酸の混合物、１４−ヒドロキシエイコサン酸（１４−ＨＥＡ）又はそれらのペアの混合物から選択される。最も好ましいヒドロキシル化酸Ｒ２ＣＯ２Ｈは、１２−ヒドロキシステアリン酸である。
【００３９】
好ましくは、上記モノカルボン酸Ｒ２′ＣＯ２Ｈは、酢酸、プロピオン酸、酪酸、ペンタン酸（吉草酸）、ヘキサン酸（カプロン酸）、ヘプタン酸又はオクタン酸から選択される。
【００４０】
特に好ましい選択肢によれば、上記アミドは、すべてのＲ２残基がヒドロキシル化脂肪酸Ｒ２ＣＯ２Ｈから生じるジアミド又はトリアミドである。より具体的には、上記アミドは、Ｒ２残基がヒドロキシル化脂肪酸Ｒ２ＣＯ２Ｈから生じるジアミドである。
【００４１】
本発明の別の特定の選択肢によれば、上記アミドは、２つのＲ２残基がヒドロキシル化脂肪酸Ｒ２ＣＯ２Ｈから生じ、１つのＲ２残基が非ヒドロキシル化脂肪酸Ｒ２ＣＯ２Ｈから生じるトリアミドである。
【００４２】
本発明の第２の主題は、有機結合剤の配合組成物に関し、該組成物は、
ａ）少なくとも１つの有機結合剤と、
ｂ）特にレオロジー添加剤としての、本発明に従って上記で定義された少なくとも１つの脂肪酸アミドと
を含むことを特徴とする。
【００４３】
より具体的には、上記結合剤配合組成物において、上記結合剤ａ）は、ブロック化シラン基で終端するポリシロキサン樹脂、ブロック化シラン基で終端するポリエーテル樹脂、ブロック化シラン基で終端するポリスルフィド樹脂、イソシアネート基で終端するポリウレタンプレポリマー樹脂、プラスチゾル用ＰＶＣ樹脂、エポキシ基を有するエポキシ樹脂から選択される。
【００４４】
上記組成物は、ａ）及びｂ）に加えて、上記結合剤に応じて、以下に定義される可塑剤又は反応性希釈剤：
ｃ）ポリシロキサン樹脂、ポリウレタンプレポリマー樹脂及びプラスチゾル用ＰＶＣ樹脂のための可塑剤、又は
ｄ）エポキシ樹脂のためのエポキシ化モノマーからの反応性希釈剤、
及び任意選択的に、
ｅ）２成分系の場合、エポキシ樹脂又はポリウレタン樹脂のための硬化剤
を含み得る。
【００４５】
より具体的には、本発明による上記組成物において、上記脂肪酸アミドは、チキソトロープ剤であるレオロジー添加剤として使用される。
【００４６】
上記組成物において、上記有機結合剤ａ）は、ポリシロキサン樹脂、ポリウレタンプレポリマー樹脂又はプラスチゾル用ＰＶＣ樹脂から選択され得、上記可塑剤は、フタレート、アジペート、トリメリテート、セバケート、ベンゾエート、シトレート、ホスフェート、エポキシド、ポリエステル、アルキルスルホン酸エステル及びフタレートの非フタレート代替物から選択され得る。
【００４７】
特定の選択肢によれば、上記組成物は、透明又は不透明のマスチック配合組成物である。より具体的な選択肢によれば、上記組成物は、透明なマスチック配合組成物である。
【００４８】
本発明の別の主題は、本発明による上記で定義された少なくとも１つの脂肪酸アミドの使用であって、上記アミドがレオロジー添加剤として使用される使用を包含する。
【００４９】
上記使用において、上記レオロジー添加剤は、チキソトロープ剤として使用することができる。
【００５０】
より具体的には、上記使用は、コーティング、接着剤、ＰＶＣプラスチゾル又はマスチック組成物、好ましくはＰＶＣプラスチゾル組成物及びマスチック組成物における使用であり得る。
【００５１】
別の特定の使用は、ＰＶＣプラスチゾル組成物における使用である。
【００５２】
別の特定の使用は、ブロック化シラン基で終端するポリシロキサン樹脂、ブロック化シラン基で終端するポリエーテル樹脂、ブロック化シラン基で終端するポリスルフィド樹脂、特にアルコキシ基でブロックされたシラン又はイソシアネート基で終端するポリウレタンプレポリマー樹脂に基づく湿気により架橋可能なマスチック組成物における使用である。
【００５３】
別の特定の使用は、湿気によって架橋可能なマスチック組成物における使用であり、マスチックは透明であるか、又は透明ではない。
【００５４】
最後に、本発明は、コーティング、特にＰＶＣプラスチゾルコーティング又は接着シール若しくはマスチックシールであり得る最終生成物を包含し、最終生成物は、本発明に従って上記で定義された少なくとも１つの脂肪酸アミドを、レオロジー添加剤、特にチキソトロープ剤として使用することによって得られる。
【００５５】
以下の実験部分の以下の例は、本発明及びその性能品質の説明のために提示されており、決してその範囲を限定するものではない。
【００５６】
実験部分
１）使用する出発物質及びコード
以下の表１を参照。
【００５７】
【表１】
2021504550.tif 000002
【００５８】
明確にするために、以下の略語を使用する。
【００５９】
・１２ＨＳＡ：１２−ヒドロキシステアリン酸
・ＳＡ：ステアリン酸
・ＨＭＤＡ：ヘキサメチレンジアミン
・Ｄ２０００：Ｊｅｆｆａｍｉｎｅ（Ｒ）Ｄ−２０００ポリエーテルアミン
・Ｔ３０００：Ｊｅｆｆａｍｉｎｅ（Ｒ）Ｔ−３０００ポリエーテルアミン
【００６０】
２）実施例
本発明による実施例Ａ−Ｔ３０００−１２ＨＳＡ３
３０５．９ｇのＪｅｆｆａｍｉｎｅ（Ｒ）Ｔ−３０００（０．０９９ｍｏｌ、１ｅｑ）と９４．１ｇの１２−ヒドロキシステアリン酸（０．２９７ｍｏｌ、３ｅｑ）とを、温度計、ディーン・スターク装置、コンデンサ及びスターラーを備えた１リットルの丸底フラスコに加える。混合物を不活性雰囲気下で１８０℃に加熱する。除去された水は、１５０℃からディーン・スターク装置に蓄積する。反応は、酸価及びアミン価によって監視する。酸価及びアミン価がそれぞれ６未満の場合、反応は停止する。反応混合物を１４０℃に冷却し、シリコーン型に注入する。周囲温度まで冷却されたら、生成物をフレーク状にする。
【００６１】
本発明による実施例Ｂ−１２ＨＳＡ−Ｄ２０００−１２ＨＳＡ
３０４．４ｇのＪｅｆｆａｍｉｎｅ（Ｒ）Ｄ−２０００（０．１５ｍｏｌ、１ｅｑ）と９５．６ｇの１２−ヒドロキシステアリン酸（０．３ｍｏｌ、２ｅｑ）とを、温度計、ディーン・スターク装置、コンデンサ及びスターラーを備えた１リットルの丸底フラスコに加える。混合物を不活性雰囲気下で１８０℃に加熱する。除去された水は、１５０℃からディーン・スターク装置に蓄積する。反応は、酸価及びアミン価によって監視する。酸価及びアミン価がそれぞれ６未満の場合、反応は停止する。反応混合物を１４０℃に冷却し、シリコーン型に注入する。周囲温度まで冷却されたら、生成物をフレーク状にする。
【００６２】
実施比較例Ｃ−Ｔ３０００−ＳＡ３
３１３．６ｇのＪｅｆｆａｍｉｎｅ（Ｒ）Ｔ−３０００（０．１０ｍｏｌ、１ｅｑ）と８６．４ｇのステアリン酸（０．３ｍｏｌ、３ｅｑ）とを、温度計、ディーン・スターク装置、コンデンサ及びスターラーを備えた１リットルの丸底フラスコに加える。混合物を不活性雰囲気下で１８０℃に加熱する。除去された水は、１５０℃からディーン・スターク装置に蓄積する。反応は、酸価及びアミン価によって監視する。酸価及びアミン価がそれぞれ６未満の場合、反応は停止する。反応混合物を１４０℃に冷却し、シリコーン型に注入する。
【００６３】
実施比較例Ｄ−ＳＡ−Ｄ２０００−ＳＡ
３１２．２ｇのＪｅｆｆａｍｉｎｅ（Ｒ）Ｄ−２０００（０．１５ｍｏｌ、１ｅｑ）と８７．８ｇのステアリン酸（０．３ｍｏｌ、２ｅｑ）とを、温度計、ディーン・スターク装置、コンデンサ及びスターラーを備えた１リットルの丸底フラスコに加える。混合物を不活性雰囲気下で１８０℃に加熱する。除去された水は、１５０℃からディーン・スターク装置に蓄積する。反応は、酸価及びアミン価によって監視する。酸価及びアミン価がそれぞれ６未満の場合、反応は停止する。反応混合物を１４０℃に冷却し、シリコーン型に注入する。
【００６４】
３）オルガノゲル化剤のゲル化力の研究
この比較例では、レオロジー添加剤が、ＰＶＣプラスチゾル配合物に使用される従来の可塑剤（Ｊａｙｆｌｅｘ（Ｒ）ＤＩＵＰ）のみを含む単純化配合物でゲルを形成する能力を調査する。
【００６５】
配合物は、分散ディスク及びスクレーパーを備えた実験室用「プラネタリー」ミキサー（Ｍｏｌｔｅｎｉ（Ｒ）ＥＭＤ  １タイプ）を使用して調製し、これにより、高粘度生成物だけでなく、非流体系における粉末の混合も可能になる。分散時の湿気の浸入を防ぐ真空ポンプを搭載している。Ｍｏｌｔｅｎｉ（Ｒ）ＥＭＤ  １内の温度は、スクレーパーに取り付けられたプローブによって記録され、バスによって調整することができる。
【００６６】
【表２】
2021504550.tif 000003
【００６７】
レオロジー添加剤を可塑剤に導入し、その混合物を統合温度（表３を参照）にして５分間分散させる。分散の終わりに、混合物を周囲温度に冷却し、ゲルの挙動を視覚的に調査する。
【００６８】
【表３】
2021504550.tif 000004
【００６９】
ゲル試験の結果は、本発明による生成物（Ｔ３０００−１２ＨＳＡ３、１２ＨＳＡ−Ｄ２０００−１２ＨＳＡ）がゲルを形成する一方で、比較生成物は液体形態であることを示している。したがって、特に特許ＥＰ１５１４９１２Ａ２に記載の化合物Ｔ３０００−ＳＡ３からは、ゲル（配合物Ｆ３を参照）は得られず、このことは、ヒドロキシル基の存在が超分子集合体及び繊維の３Ｄ網目構造形成に必須であることを強く示している。
【００７０】
オルガノゲル化剤の挙動は、使用されるジアミンの初期構造によっても影響を受ける可能性がある。したがって、ＷＯ２０１４／０５３７７４Ａ１に記載のオルガノゲル化剤（１２ＨＳＡ−ＨＭＤＡ−１２ＨＳＡ）と本発明による化合物１２ＨＳＡ−Ｄ２０００−１２ＨＳＡとを比較すると、ゲル強度に有意な差が観察され得る。特に、脂肪族アミンをポリエーテルアミンに置き換えると、ゲル化力が高まり、さらには、透明なゲルを得ることもできる。完全な溶解には、化合物１２ＨＳＡ−ＨＭＤＡ−１２ＨＳＡ（配合物Ｆ５を参照）は、本発明による生成物よりも高い温度を必要とすることに留意されたい。
【００７１】
さらに、ゲルの性能品質は、レオロジー添加剤の物理的性質に関連し得る。結果として、一定温度（６０℃）でレオロジー添加剤の統合が始まる配合物Ｆ６及びＦ７について、ゲル強度の違いが観察される。すなわち、添加剤がフレーク形態である場合（配合物Ｆ６を参照）、ゲル強度は低下し、これは、溶解度の欠如により、配合物中の生成物の統合が不完全であったためと説明され得る。さらに、この仮説を裏付け得る顆粒を観察することができた。
【００７２】
また、粉末状の添加剤をその最適温度（Ｆ７で６０°Ｃ）より高い温度（Ｆ７で８０°Ｃ）で統合すると、ゲル強度が低下することが観察される場合があり、これはさらに、おそらく生成物の完全な溶解に起因する温度への感受性を示している。したがって、標準生成物の場合、オルガノゲル化剤が効果的な温度範囲を実際に観察することが重要である。
【００７３】
本発明による生成物に基づく配合物Ｆ１及びＦ２に関して、統合温度に関係なく、強力なゲルの形成が観察され得る。調査した温度では、レオロジー添加剤は完全に溶解していることに言及すべきである。さらに、配合物は、完全に透明な外観を示す。
【００７４】
４）単純化されたハイブリッドマスチック配合物におけるレオロジー性能品質の評価
この比較例では、単純化されたハイブリッドマスチック配合物の添加剤のレオロジー性能品質を示す。
【００７５】
【表４】
2021504550.tif 000005
【００７６】
これを行うために、同じＭｏｌｔｅｎｉ（Ｒ）ＥＭＤ  １ミキサーを使用して配合物を調製する。樹脂及び可塑剤は、最初の段階で、示された比率で添加し、均質化する。添加剤を秤量し、その後第２段階中に添加する。したがって、反応混合物は、混合段階の間、真空下に保ち、５分間で８０℃にする。この段階の終わりに、混合物は２５℃に冷却し、排出する。
【００７７】
【表５】
2021504550.tif 000006
【００７８】
本発明によるトリアミドレオロジー添加剤Ｔ３０００−１２ＨＳＡ３は、標準的な粉末添加剤Ｃｒａｙｖａｌｌａｃ（Ｒ）Ａｎｔｉｓｅｔｔｌｅ  ＣＶＰ（配合物Ｆ９を参照）と比較して、レオロジー性能品質（配合物Ｆ８を参照）の点ではるかに効果的であることがわかる。ジアミド生成物１２ＨＳＡ−Ｄ２０００−１２ＨＳＡに関して、同様に、粉末状の化合物１２ＨＳＡ−ＨＭＤＡ−１２ＨＳＡを使用した場合（配合物Ｆ１１を参照）よりも優れたレオロジー性能品質（配合物Ｆ１０を参照）を示す。
【００７９】
さらに、本発明による生成物は、硬化ヒマシ油誘導体に基づく粉末状の従来の添加剤では必要となるような、レオロジーを発現させるための特定の処理工程を必要としない。
【００８０】
さらに、本発明による生成物はフレーク状であるため、したがって、粉末の使用に際して発生する問題（取り扱い、毒性など）が排除される。これらの生成物によって、完全に透明なＭＳマスチック配合物を得ることができることにも注意すべきである。
【国際調査報告】
2021504550.tif 000007
2021504550.tif 000008
2021504550.tif 000009
2021504550.tif 000010